(57)【要約】本発明の目的は、安全、簡便かつ効率の良い脂質膜による微粒子の被覆方法を提供することにある。微粒子が分散し、かつ脂質が溶解した極性有機溶媒含有水溶液中の極性有機溶媒の割合を減少させることによって、該微粒子を脂質膜で被覆することを特徴とする、脂質膜による微粒子の被覆方法を提供する。【特許請求の範囲】
【請求項１】
微粒子が分散し、かつ脂質が溶解した極性有機溶媒含有水溶液中の極性有機溶媒の割合を減少させることによって、該微粒子を脂質膜で被覆することを特徴とする、脂質膜による微粒子の被覆方法。
【請求項２】
極性有機溶媒含有水溶液に微粒子を分散させ（液Ａ）、該極性有機溶媒含有水溶液と同一もしくは異なった極性有機溶媒含有水溶液または極性有機溶媒に脂質を溶解させ（液Ｂ）、液Ａと液Ｂを混合し（液Ｃ）、次いで液Ｃ中の極性有機溶媒の割合を減少させることによって（液Ｄ）、該微粒子を脂質膜で被覆することを特徴とする、脂質膜による微粒子の被覆方法。
【請求項３】
液Ｂが脂質と一緒に水溶性高分子誘導体（Ｉ）を溶解させて得られる溶液である請求の範囲２に記載の脂質膜による微粒子の被覆方法。
【請求項４】
液Ａおよび液Ｂ中の極性有機溶媒の濃度が３０％以上である請求の範囲２または３に記載の脂質膜による微粒子の被覆方法。
【請求項５】
液Ａおよび液Ｂ中の極性有機溶媒の濃度が６０〜９０％である請求の範囲２または３に記載の脂質膜による微粒子の被覆方法。
【請求項６】
液Ｄ中の極性有機溶媒の濃度が５０％以下である請求の範囲５に記載の脂質膜による微粒子の被覆方法。
【請求項７】
微粒子が請求の範囲３に記載の水溶性高分子誘導体（Ｉ）と同一または異なった水溶性高分子誘導体を含有する微粒子である請求の範囲１〜６のいずれかに記載の脂質膜による微粒子の被覆方法。
【請求項８】
微粒子が薬物、脂質集合体、リポソーム、エマルジョン中の微粒子、天然高分子、合成高分子、金属コロイド、カチオン脂質、アニオン脂質および微粒子製剤から選ばれる一つ以上を含有する微粒子である請求の範囲１〜７のいずれかに記載の脂質膜による微粒子の被覆方法。
【請求項９】
微粒子が薬物を含有する微粒子である請求の範囲１〜７のいずれかに記載の脂質膜による微粒子の被覆方法。
【請求項１０】
微粒子が薬物と脂質集合体、リポソーム、エマルジョン中の微粒子、天然高分子、合成高分子、金属コロイド、カチオン脂質、アニオン脂質および微粒子製剤から選ばれる一つ以上との複合体である請求の範囲１〜７のいずれかに記載の脂質膜による微粒子の被覆方法。
【請求項１１】
微粒子が薬物とカチオン脂質との複合体である請求の範囲１〜７のいずれかに記載の脂質膜による微粒子の被覆方法。
【請求項１２】
微粒子が薬物とアニオン脂質との複合体である請求の範囲１〜７のいずれかに記載の脂質膜による微粒子の被覆方法。
【請求項１３】
微粒子が薬物とリン脂質を含有するリポソームとデキストラン硫酸ナトリウムとの複合体である請求の範囲１〜７のいずれかに記載の脂質膜による微粒子の被覆方法。
【請求項１４】
薬物がペプチド、蛋白質、核酸、低分子化合物、糖類および高分子化合物から選ばれる薬物である請求の範囲８〜１３のいずれかに記載の脂質膜による微粒子の被覆方法。
【請求項１５】
極性有機溶媒がアルコール類、グリコール類およびポリアルキレングリコール類から選ばれる一つ以上である請求の範囲１〜１４のいずれかに記載の脂質膜による微粒子の被覆方法。
【請求項１６】
アルコール類がエタノールである請求の範囲１５に記載の脂質膜による微粒子の被覆方法。
【請求項１７】
グリコール類がプロピレングリコールである請求の範囲１５または１６に記載の脂質膜による微粒子の被覆方法。
【請求項１８】
ポリアルキレングリコール類がポリエチレングリコールである請求の範囲１５〜１７のいずれかにに記載の脂質膜による微粒子の被覆方法。
【請求項１９】
水溶性高分子誘導体がポリエチレングリコール化脂質、ポリエチレングリコールアルキルエーテル、ポリエチレングリコールヒマシ油誘導体、ポリエチレングリコールソルビタン脂肪酸エステル類、ポリエチレングリコールステアリン酸エステル類、エチレングリコールプロピレングリコール共重合体およびグリセリンエステル類から選ばれる一つ以上である請求の範囲３〜１８のいずれかに記載の脂質膜による微粒子の被覆方法。
【発明の詳細な説明】
技術分野
本発明は、脂質膜による微粒子の被覆方法に関する。
背景技術
微粒子に薬物を内包させて薬物の効果を高める技術は公知であり、例えばリポソームや脂肪乳剤などが知られている。これらの臨床応用は主として注射により行われ、注射の中でもとりわけ血管内投与により行われる。血管内に投与された微粒子は血液成分と相互作用することが知られているが、相互作用により微粒子そのものまたは薬物が破壊（分解）されたり、微粒子がオプソニンを受けて、血中から除去されたりする（細網内皮系により異物として除去される）。これを克服するため、例えばリポソームのポリエチレングリコール修飾が研究されている［Ｓｔｅａｌｔｈ　Ｌｉｐｏｓｏｍｅｓ，ｅｄ．ｂｙ　Ｄ．Ｄ．Ｌａｓｉｃ　ａｎｄ　Ｆ．Ｍａｒｔｉｎ，ＣＲＣ　Ｐｒｅｓｓ　Ｉｎｃ．，Ｆｌｏｒｉｄａ，９３−１０２（１９９５）］。
また、オリゴヌクレオチド、ＤＮＡ、ＲＮＡなどの核酸を標的細胞に送達するため、カチオン脂質を含む脂質からなるリポソーム（以下、カチオン脂質リポソームという）やポリＬ−リジン、ポリアミドアミンなどの塩基性ポリマーと核酸との複合体がしばしば利用される。しかし、カチオン脂質リポソームと核酸との複合体は静脈内に投与した後、速やかに血中から肝臓や肺などに移行することが知られている［Ｂｉｏｃｈｉｍ．Ｂｉｏｐｈｙｓ．Ａｃｔａ，１２８１，１３９−１４９（１９９６）；Ｊ．Ｃｏｎｔｒｏｌｌｅｄ　Ｒｅｌｅａｓｅ，４１，１２１−１３０（１９９６）］。一方、Ｓ．Ｌｉらはマウス血清とカチオン脂質リポソーム／ＤＮＡ複合体を接触させることにより複合体の大きさの増大、凝集、リポソームの崩壊、ＤＮＡの放出および分解が起こることを報告している［Ｇｅｎｅ　Ｔｈｅｒａｐｙ，５，９３０−９３７（１９９８）；Ｇｅｎｅ　Ｔｈｅｒａｐｙ，６，５８５−５９４（１９９９）］。これらを解決する目的でカチオン脂質リポソームのポリエチレングリコール修飾が研究され、Ｏ．Ｍｅｙｅｒらはポリエチレングリコールホスファチジルエタノールアミン（ＰＥＧ−ＰＥ）を含むカチオン脂質リポソームとオリゴデオキシヌクレオチド（ＯＤＮ）の複合体を調製した［Ｊ．Ｂｉｏｌ．Ｃｈｅｍ．，２７３，１５６２１−１５６２７（１９９８）］。しかし、５０％ヒト血漿水溶液と４時間接触させることで３５％のＯＤＮが解離した。これを改良すべくＤ．ＳｔｕａｒｔとＴ．Ａｌｌｅｎはカチオン脂質リポソームをクロロホルムに予め溶解し、次いでＯＤＮの水溶液とメタノールを加え混合後、遠心分離することでクロロホルム層にカチオン脂質リポソーム／ＯＤＮの複合体を移行させた。さらにこのクロロホルム層を取り出し、これにＰＥＧ脂質と中性の脂質と水を加えＷ／Ｏエマルジョンを形成させ、以後Ｆ．Ｓｚｏｋａらの逆相蒸発法と同様に処理しＯＤＮをリポソーム内部に完全に内包しようと試みた［Ｂｉｏｃｈｉｍ．Ｂｉｏｐｈｙｓ．Ａｃｔａ，１４６３，２１９−２２９（２０００）］。しかし、クロロホルムの使用は安全性の観点から近年は望ましくないとされている。さらにＤ．Ｍｃ　Ｐｈａｉｌらはパルミトイルキトサンとコレステロールのベシクル懸濁液（キトサンベシクル）を卵黄ホスファチジルコリンとコレステロールの薄膜に添加してリポソーム中にキトサンベシクルを入れるベシクルインベシクル（ｖｅｓｉｃｌｅ　ｉｎ　ｖｅｓｉｃｌｅ）を調製した［Ｉｎｔ．Ｊ．Ｐｈａｒｍａｃｅｕｔｉｃｓ，２００，７３−８６（２０００）］。しかしながら、内包効率に関する記載は無く、調製法から推察すると数％程度の低い内包率と予測され実用化に当たっては問題となることが予想される。これらの観点からも、簡便かつ効率の良い微粒子の閉鎖小胞による内包化は医療への応用を考えた場合非常に有用である。
また、医療上有用な多くのペプチド、蛋白質は生体において酵素などにより速やかに分解されたり頻回投与により抗体が生成し生体内から除去されたりして効力を発揮できない場合がある。そこで、これらペプチド、蛋白質の生体内での安定性を高める目的でリポソーム化が試みられている。リポソーム化の手段としては例えば、バングハム（Ｂａｎｇｈａｍ）らのリポソーム調製法［ジャーナル・オブ・モレキュラー・バイオロジー（Ｊ．Ｍｏｌ．Ｂｉｏｌ．），１３，２３８（１９６５）］、エタノール注入法［ジャーナル・オブ・セル・バイオロジー（Ｊ．Ｃｅｌｌ．Ｂｉｏｌ．），６６，６２１（１９７５）］、フレンチプレス法［フェブス・レター（ＦＥＢＳ　Ｌｅｔｔ．），９９，２１０（１９７９）］、凍結融解法［アーカイブス・オブ・バイオケミストリー・アンド・バイオフィジックス（Ａｒｃｈ．Ｂｉｏｃｈｅｍ．Ｂｉｏｐｈｙｓ．），２１２，１８６（１９８１）］、逆相蒸発法［プロシーディング・オブ・ザ・ナショナル・アカデミー・オブ・サイエンシズ・ユー・エス・エー（Ｐｒｏｃ．Ｎａｔｌ．Ａｃａｄ．Ｓｃｉ．ＵＳＡ），７５，４１９４（１９７８）］、ｐＨ勾配法（特許第２５７２５５４号公報、特許第２６５９１３６号公報など）などが知られている。低分子化合物にはｐＨ勾配法が優れており改良方法も編み出されている。しかしながら、ペプチド、蛋白質では必ずしも効率の良い内包化は達成されておらず、蛍光ラベル化インスリンでは５〜４０％程度内包されたがインスリンは全く内包されなかった［Ｉｎｔ．Ｊ．Ｐｈａｒｍａｃｅｕｔｉｃｓ，１７９，８５−９５（１９９９）］。ペプチド、蛋白質による治療効果を高めるためにはペプチド、蛋白質を閉鎖小胞内に効率良く内包させる方法を開発することが課題である。
発明の開示
本発明の目的は、微粒子に含有される薬物などを生体内で安定化させるための脂質膜による該微粒子の安全、簡便かつ効率的な被覆方法を提供することにある。該被覆方法を用いて、微粒子を脂質二重膜または多重膜からなる閉鎖小胞内に包むことにより、生体内、とりわけ血液内または消化管内の成分および細網内皮系などの影響、さらに保存中における微粒子同士または微粒子が分散している分散媒の影響を受けることを抑制することができる。
本発明者らは、水溶性薬物とカチオン脂質からなる静電的相互作用による複合体がエタノール水溶液に溶解せず、一方リン脂質はエタノール含量の高いエタノール水溶液には溶けるが、エタノール含量の低いエタノール水溶液中では脂質膜形成によるリポソームとなることを見出した。さらに鋭意検討を加えた結果、水溶性薬物と脂質の複合体にポリエチレングリコール化脂質などの水溶性高分子誘導体を予め加えておき、エタノール含量の高いエタノール水溶液に分散させ、次いで本液にポリエチレングリコール化脂質とリン脂質を溶解させた後、徐々にエタノール含量を低下させることにより先の薬物と脂質の複合体をポリエチレングリコール化脂質とリン脂質による脂質膜で被覆させることができることを見出すに至った。
すなわち、本発明は以下の（１）〜（１９）に関する。
（１）　微粒子が分散し、かつ脂質が溶解した極性有機溶媒含有水溶液中の極性有機溶媒の割合を減少させることによって、該微粒子を脂質膜で被覆することを特徴とする、脂質膜による微粒子の被覆方法。
（２）　極性有機溶媒含有水溶液に微粒子を分散させ（液Ａ）、該極性有機溶媒含有水溶液と同一もしくは異なった極性有機溶媒含有水溶液または極性有機溶媒に脂質を溶解させ（液Ｂ）、液Ａと液Ｂを混合し（液Ｃ）、次いで液Ｃ中の極性有機溶媒の割合を減少させることによって（液Ｄ）、該微粒子を脂質膜で被覆することを特徴とする、脂質膜による微粒子の被覆方法。
（３）　液Ｂが脂質と一緒に水溶性高分子誘導体（Ｉ）を溶解させて得られる溶液である上記（２）に記載の脂質膜による微粒子の被覆方法。
（４）　液Ａおよび液Ｂ中の極性有機溶媒の濃度が３０％以上である上記（２）または（３）に記載の脂質膜による微粒子の被覆方法。
（５）　液Ａおよび液Ｂ中の極性有機溶媒の濃度が６０〜９０％である上記（２）または（３）に記載の脂質膜による微粒子の被覆方法。
（６）　液Ｄ中の極性有機溶媒の濃度が５０％以下である上記（５）に記載の脂質膜による微粒子の被覆方法。
（７）　微粒子が上記（３）に記載の水溶性高分子誘導体（Ｉ）と同一または異なった水溶性高分子誘導体を含有する微粒子である上記（１）〜（６）のいずれかに記載の脂質膜による微粒子の被覆方法。
（８）　微粒子が薬物、脂質集合体、リポソーム、エマルジョン中の微粒子、天然高分子、合成高分子、金属コロイド、カチオン脂質、アニオン脂質および微粒子製剤から選ばれる一つ以上を含有する微粒子である上記（１）〜（７）のいずれかに記載の脂質膜による微粒子の被覆方法。
（９）　微粒子が薬物を含有する微粒子である上記（１）〜（７）のいずれかに記載の脂質膜による微粒子の被覆方法。
（１０）　微粒子が薬物と脂質集合体、リポソーム、エマルジョン中の微粒子、天然高分子、合成高分子、金属コロイド、カチオン脂質、アニオン脂質および微粒子製剤から選ばれる一つ以上との複合体である上記（１）〜（７）のいずれかに記載の脂質膜による微粒子の被覆方法。
（１１）　微粒子が薬物とカチオン脂質との複合体である上記（１）〜（７）のいずれかに記載の脂質膜による微粒子の被覆方法。
（１２）　微粒子が薬物とアニオン脂質との複合体である上記（１）〜（７）のいずれかに記載の脂質膜による微粒子の被覆方法。
（１３）　微粒子が薬物とリン脂質を含有するリポソームとデキストラン硫酸ナトリウムとの複合体である上記（１）〜（７）のいずれかに記載の脂質膜による微粒子の被覆方法。
（１４）　薬物がペプチド、蛋白質、核酸、低分子化合物、糖類および高分子化合物から選ばれる薬物である上記（８）〜（１３）のいずれかに記載の脂質膜による微粒子の被覆方法。
（１５）　極性有機溶媒がアルコール類、グリコール類およびポリアルキレングリコール類から選ばれる一つ以上である上記（１）〜（１４）のいずれかに記載の脂質膜による微粒子の被覆方法。
（１６）　アルコール類がエタノールである上記（１５）に記載の脂質膜による微粒子の被覆方法。
（１７）　グリコール類がプロピレングリコールである上記（１５）または（１６）に記載の脂質膜による微粒子の被覆方法。
（１８）ポリアルキレングリコール類がポリエチレングリコールである上記（１５）〜（１７）のいずれかに記載の脂質膜による微粒子の被覆方法。
（１９）　水溶性高分子誘導体がポリエチレングリコール化脂質、ポリエチレングリコールアルキルエーテル、ポリエチレングリコールヒマシ油誘導体、ポリエチレングリコールソルビタン脂肪酸エステル類、ポリエチレングリコールステアリン酸エステル類、エチレングリコールプロピレングリコール共重合体およびグリセリンエステル類から選ばれる一つ以上である上記（３）〜（１８）のいずれかに記載の脂質膜による微粒子の被覆方法。
本発明で用いられる極性有機溶媒含有水溶液中の極性有機溶媒としては、メタノール、エタノール、ｎ−プロパノール、イソプロパノール、ｎ−ブタノール、イソブタノール、ｔｅｒｔ−ブタノールなどのアルコール類、グリセリン、エチレングリコール、プロピレングリコールなどのグリコール類、ポリエチレングリコールなどのポリアルキレングリコール類などがあげられる。
本発明で用いられる微粒子を構成するものは特に限定されるものではなく、例えば、薬物、脂質集合体、リポソーム、エマルジョン中の微粒子、天然高分子、合成高分子、金属コロイド、カチオン脂質、アニオン脂質、微粒子製剤、水溶性高分子誘導体などがあげられる。これらは、単独で、またはこれらを２つ以上組み合わせた複合体、もしくはこれらと他の化合物とを組み合わせた複合体として用いられる。
上記複合体として具体的には、薬物と脂質集合体、リポソーム、エマルジョン中の微粒子、天然高分子、合成高分子、金属コロイド、カチオン脂質、アニオン脂質および微粒子製剤から選ばれる一つ以上との複合体などがあげられ、さらに具体的には、静電的相互作用により形成される核酸とカチオン脂質との複合体；核酸とポリ−Ｌ−リジンなどの正電荷ポリマーとの複合体；等電点の高い塩基性蛋白質とホスファチジン酸などのアニオン脂質またはスチレンマレイン酸などの負電荷ポリマーとの複合体；酸性蛋白質とカチオン脂質やポリ−Ｌ−リジンなどの正電荷ポリマーとの複合体などがあげられる。
薬物としては、酵素を含む蛋白質、ペプチド、遺伝子を含む核酸、低分子化合物、糖類、高分子化合物などの薬理学的活性を有する物質があげられ、酵素を含む蛋白質またはペプチドとしては、ブラジキニン、アンジオテンシン、オキシトシン、バソプレシン、アドレノコルチコトロピン（ＡＣＴＨ）、カルシトニン、インスリン、グルカゴン、コレシストキニン、β−エンドルフィン、メラノサイト阻害因子、メラノサイト刺激ホルモン、ガストリンアンタゴニスト、ニューロテンション、ソマトスタチン、ブルシン、シクロスポリン、エンケファリン、トランスフェリン、ＲＧＤ（Ａｒｇ　Ｇｌｙ　Ａｓｐ）ペプチド、甲状腺ホルモン、成長ホルモン、性腺刺激ホルモン、黄体形成ホルモン（ＬＨＲＨ）、アスパラギナーゼ、アルギナーゼ、ウリカーゼ、カルボキシペプチダーゼ、グルタミナーゼ、スーパーオキシドジスムターゼ（ＳＯＤ）、組織プラスミノーゲンアクチベーター（ｔ−ＰＡ）、ストレプトキナーゼ、インターロイキン、インターフェロン、ムラミルジペプチド、サイモポエチン、顆粒球コロニー刺激因子（Ｇ−ＣＳＦ）、顆粒球マクロファージコロニー刺激因子（ＧＭ−ＣＳＦ）、エリスロポエチン（ＥＰＯ）、トロンボポエチン（ＴＰＯ）、トリプシンインヒビター、リゾチーム、表皮成長因子（ＥＧＦ）、インスリン様成長因子（ＩＧＦ）、神経成長因子（ＮＧＦ）、血小板由来成長因子（ＰＤＧＦ）、形質転換成長因子（ＴＧＦ）、内皮細胞成長因子（ＥＣＧＦ）、フィブロブラスト（繊維芽細胞）成長因子（ＦＧＦ）、グリア細胞成長因子（ＧＧＦ）、サイモシン、特異抗体（例えば、抗ＥＧＦ受容体抗体などがあげられる）などがあげられ、遺伝子を含む核酸としては、アンチセンスオリゴヌクレオチド、センスオリゴヌクレオチド、ＤＮＡ、ＲＮＡなどの核酸類があげられ、低分子化合物としては、イプシロン−アミノカプロン酸、塩酸アルギニン、Ｌ−アスパラギン酸カリウム、トラネキサム酸、硫酸ブレオマイシン、硫酸ビンクリスチン、セファゾリンナトリウム、セファロチンナトリウム、シチコリン、シタラビン、硫酸ゲンタマイシン、塩酸バンコマイシン、硫酸カナマイシン、硫酸アミカシンなどがあげられ、糖類としては、コンドロイチン硫酸ナトリウム、ヘパリンナトリウム、デキストランフルオレセインなどがあげられ、高分子化合物としては、ポリエチレンスルホン酸ナトリウム、ＤＩＶＥＭＡ（ジビニルエーテル−無水マレイン酸共重合体）、ＳＭＡＮＣＳ（スチレン無水マレイン酸共重合体−ネオカルチノスタチン結合体）などがあげられる。
脂質集合体としては、球状ミセル、球状逆ミセル、ソーセージ状ミセル、ソーセージ状逆ミセル、板状ミセル、板状逆ミセル、ヘキサゴナルＩ、ヘキサゴナルＩＩおよび脂質２分子以上からなる会合体などがあげられる。
リポソームを構成する脂質としては、例えばリン脂質、グリセロ糖脂質、スフィンゴ糖脂質、コレステロール、カチオン脂質などがあげられ、リン脂質が好ましく用いられる。これらの脂質は、ポリソルベート８０、プルロニックＦ６８、ソルビタンモノラルラート（例えばＳｐａｎ　２０）などの非イオン性界面活性剤、塩化ベンザルコニウムなどのカチオン性界面活性剤、ラウリル硫酸ナトリウムなどのアニオン性界面活性剤、デキストランなどの多糖類もしくはその誘導体、ポリオキシエチレンラウリルアルコール、ポリエチレングリコール（ＰＥＧ）などのポリオキシエチレン誘導体などにより改質されていてもよい。
リン脂質としては、例えばホスファチジルコリン（大豆ホスファチジルコリン、卵黄ホスファチジルコリン、ジステアロイルホスファチジルコリン、ジパルミトイルホスファチジルコリンなど）、ホスファチジルエタノールアミン（ジステアロイルホスファチジルエタノールアミン、ジパルミトイルホスファチジルエタノールアミンなど）、ホスファチジルセリン、ホスファチジン酸、ホスファチジルグリセロール、ホスファチジルイノシトール、リゾホスファチジルコリン、スフィンゴミエリン、ポリエチレングリコール化リン脂質、卵黄レシチン、大豆レシチン、水素添加リン脂質などの天然または合成のリン脂質などがあげられる。
グリセロ糖脂質としては、例えぱスルホキシリボシルグリセリド、ジグリコシルジグリセリド、ジガラクトシルジグリセリド、ガラクトシルジグリセリド、グリコシルジグリセリドなどがあげられる。
また、スフィンゴ糖脂質としては、例えばガラクトシルセレブロシド、ラクトシルセレブロシド、ガングリオシドなどがあげられる。
カチオン脂質としては、１，２−ジオレオイル−３−トリメチルアンモニオプロパン（ＤＯＴＡＰ）、Ｎ−（２，３−ジオレイルオキシプロパン−１−イル）−Ｎ，Ｎ，Ｎ−トリメチル塩化アンモニウム（ＤＯＴＭＡ）、２，３−ジオレイルオキシ−Ｎ−［２−（スペルミンカルボキシアミド）エチル］−Ｎ，Ｎ−ジメチル−１−プロパナミニウムトリフルオロ酢酸（ＤＯＳＰＡ）、１，２−ジミリスチルオキシプロピル−３−ジメチルヒドロキシエチル臭化アンモニウム（ＤＭＲＩＥ）、１，２−ジオレオイルオキシプロピル−３−ジエチルヒドロキシエチル臭化アンモニウム（ＤＯＲＩＥ）、３β−［Ｎ−（Ｎ’Ｎ’−ジメチルアミノエチル）カルバモイル］コレステロール（ＤＣ−Ｃｈｏｌ）などがあげられる。
リポソームにおいては、これら脂質は、単独で、または組み合わせて用いられる。組み合わせて用いる場合、例えば、水素添加大豆ホスファチジルコリン、ポリエチレングリコール化リン脂質およびコレステロールから選ばれる少なくとも二成分以上からなる脂質、ジステアロイルホスファチジルコリン、ポリエチレングリコール化リン脂質およびコレステロールから選ばれる少なくとも二成分以上からなる脂質、卵黄ホスファチジルコリンとＤＯＴＡＰからなる脂質、卵黄ホスファチジルコリン、ＤＯＴＡＰおよびポリエチレングリコール化リン脂質からなる脂質、卵黄ホスファチジルコリン、ＤＯＴＡＰ、コレステロールおよびポリエチレングリコール化リン脂質からなる脂質などが脂質として用いられる。
また、リポソーム調製時には、必要に応じて、脂質と共に、膜安定化剤としてコレステロールなどのステロール類など、抗酸化剤としてトコフェロールなど、荷電物質としてステアリルアミン、ジセチルホスフェート、ガングリオシドやＤＯＴＭＡ［Ｐｒｏｃ．Ｎａｔｌ．Ａｃａｄ．Ｓｃｉ．ＵＳＡ，８４，７４１３−７４１７（１９８７）］、ジオクタデシルアミドグリシルスペルミン（ＤＯＧＳ）［Ｐｒｏｃ．Ｎａｔｌ．Ａｃａｄ．Ｓｃｉ．ＵＳＡ，８６，６９８２−６９８６（１９８９）］、ＤＭＲＩＥもしくはＤＯＲＩＥ［Ｍｅｔｈｏｄｓ，５，６７−７５（１９９３）］、ＤＣ−Ｃｈｏｌ［バイオケミカル・アンド・バイオフィジカル・リサーチ・コミュニケーション（Ｂｉｏｃｈｅｍ．Ｂｉｏｐｈｙｓ．Ｒｅｓ．Ｃｏｍｍｕｎ．），１７９，２８０−２８５（１９９１）］などのカチオン脂質などを加えてもよい。
エマルジョン中の微粒子は特に限定されるものではなく、具体的には脂肪乳剤、非イオン性界面活性剤と大豆油からなるエマルジョン、リピッドエマルジョン、リピッドナノスフェアーなどを含むあらゆるＯ／ＷエマルジョンやＷ／Ｏ／Ｗエマルジョン中の微粒子などがあげられる。
天然高分子は特に限定されるものではなく、具体的にはアルブミン、デキストラン、キトサン、デオキシリボ核酸などがあげられる。
合成高分子は特に限定されるものではなく、具体的にはポリ−Ｌ−リジン、ポリエチレンイミン、ポリアスパラギン酸、スチレンマレイン酸共重合体、イソプロピルアクリルアミド−アクリルピロリドン共重合体、ＰＥＧ修飾デンドリマー、ポリ乳酸、ポリ乳酸ポリグリコール酸、ＰＥＧ化ポリ乳酸、デキストラン硫酸またはその塩などがあげられる。
ここで、塩は、金属塩、アンモニウム塩、有機アミン付加塩、アミノ酸付加塩などを包含する。金属塩としては、リチウム塩、ナトリウム塩、カリウム塩などのアルカリ金属塩、マグネシウム塩、カルシウム塩などのアルカリ土類金属塩、アルミニウム塩、亜鉛塩などがあげられ、アンモニウム塩としては、アンモニウム、テトラメチルアンモニウムなどの塩があげられ、有機アミン付加塩としては、モルホリン、ピペリジンなどの付加塩があげられ、アミノ酸付加塩としては、グリシン、フェニルアラニン、アスパラギン酸、グルタミン酸、リジンなどの付加塩などあげられる。
金属コロイドとしては、金、銀、白金、銅、ロジウム、シリカ、カルシウム、アルミニウム、鉄、インジウム、カドミウム、バリウム、鉛などを含む金属コロイドがあげられる。
カチオン脂質としては、前記と同様のものがあげられる。
アニオン脂質としては、ホスファチジルセリン、ホスファチジルグリセロール、ホスファチジルイノシトールなどがあげられる。
微粒子製剤としては、マイクロスフェアー、マイクロカプセル、ナノクリスタル、リピッドナノパーティクルポリマーミセルなどがあげられる。
微粒子として、好ましくはリポソームに薬物を内包させたものがあげられる。
微粒子の大きさとしては、平均粒子径が数ｎｍ〜数十μｍであるのが好ましく、さらに好ましくは１０ｎｍ〜１０００ｎｍである。
本発明で用いられる水溶性高分子誘導体は特に限定されるものではなく、ＰＥＧ−ＰＥ、１，２−ジステアロイル−ｓｎ−グリセロ−３−ホスファチジルエタノールアミン−Ｎ−（ポリエチレングリコール２０００）（ＰＥＧ−ＤＳＰＥ）などのポリエチレングリコール化脂質、ポリエチレングリコールアルキルエーテル、ポリオキシエチレン硬化ヒマシ油６０、ＣＲＥＭＯＰＨＯＲ　ＥＬなどのポリオキシエチレンヒマシ油誘導体、ポリオキシエチレンソルビタンモノオレアート（Ｔｗｅｅｎ　８０）などのポリエチレングリコールソルビタン脂肪酸エステル類、ポリエチレングリコールステアリン酸エステル類、エチレングリコールプロピレングリコール共重合体、グリセリンエステル類、ポリエチレンイミン誘導体、ポリビニルアルコール誘導体、ポリアクリル酸誘導体、ポリアクリルアミド誘導体、デキストラン誘導体、ポリグリセリン誘導体、キトサン誘導体、ポリビニルピロリドン誘導体、ポリアスパラギン酸アミド誘導体、ポリ−Ｌ−リジン誘導体、マンナン誘導体、プルラン誘導体などがあげられる。
本発明で脂質膜に用いられる脂質としては、例えばリン脂質、グリセロ糖脂質、スフィンゴ糖脂質、コレステロール、合成脂質などが用いられ、特にリン脂質が好ましく用いられる。リン脂質、グリセロ糖脂質およびスフィンゴ糖脂質としては、前記と同様のものがあげられ、合成脂質としては、フッ素添加ホスファチジルコリン、フッ素添加界面活性剤、臭化ジアルキルアンモニウムなどがあげられる。
本発明で用いられる微粒子が分散し、かつ脂質が溶解した極性有機溶媒含有水溶液の調製方法としては、例えば極性有機溶媒含有水溶液に微粒子を分散させ（液Ａ）、該極性有機溶媒含有水溶液と同一もしくは異なった極性有機溶媒含有水溶液または極性有機溶媒に脂質を溶解させ（液Ｂ）、次いで液Ａと液Ｂを混合する方法があげられる。
本発明の脂質膜による微粒子の被覆方法としては、具体的には例えば以下の方法があげられる。
（工程１）微粒子を極性有機溶媒含有水溶液、好ましくはエタノールなどのアルコール類を含有する水溶液に分散（懸濁）させる。
（工程２）該極性有機溶媒含有水溶液と同一もしくは異なった極性有機溶媒含有水溶液、好ましくは同一の極性有機溶媒含有水溶液または極性有機溶媒に溶解した脂質を工程１で得られる懸濁液に添加し、混合する。このとき、さらに水溶性高分子誘導体を添加してもよく、ここで添加する水溶性高分子誘導体の量は特に限定されるものではない。
（工程３）工程２で得られる混合液に少しずつ水を添加、透析または極性有機溶媒を留去し、混合液中の極性有機溶媒の割合を減少させ、溶解していた脂質、工程２で水溶性高分子誘導体を添加したときは脂質と水溶性高分子誘導体を微粒子表面に集合させ、微粒子表面で脂質膜を形成させ、微粒子を内包する閉鎖小胞を得る。
本発明の方法で用いられる極性有機溶媒含有水溶液中の極性有機溶媒の割合は、微粒子が溶解せずに存在し、微粒子を被覆する脂質膜を構成する成分が溶解するという条件さえ満たしていれば特に限定するものではなく、用いる溶媒や微粒子、脂質の種類などにより異なるが、好ましくは３０％以上、より好ましくは６０〜９０％である。また、例えば上記工程３中、減少させた後の混合液中の極性有機溶媒の割合は、溶解していた脂質、工程２で水溶性高分子誘導体を添加したときは脂質と水溶性高分子誘導体が微粒子表面に集合し、微粒子表面で脂質膜を形成しうる割合であれば特に限定するものではないが、好ましくは水溶液中の極性有機溶媒の濃度が５０％以下である。
本発明の方法で用いられる微粒子の、極性有機溶媒含有水溶液または本発明の方法を用いて得られる製剤に対する割合は、該微粒子を脂質膜で被覆できれば特に限定するものではないが、好ましくは１μｇ／ｍＬ〜１ｇ／ｍＬ、さらに好ましくは０．１〜５００ｍｇ／ｍＬである。
本発明の方法で用いられる脂質の、極性有機溶媒含有水溶液または本発明の方法を用いて得られる製剤に対する割合は、微粒子を被覆できれば特に限定するものではないが、好ましくは１μｇ／ｍＬ〜１ｇ／ｍＬ、さらに好ましくは０．１〜４００ｍｇ／ｍＬである。
用いる微粒子の種類によらず基本的には前記と同様な方法で微粒子の脂質膜による被覆を行うことができる。
本発明で用いられる極性有機溶媒および脂質としては、市販品を用いることができる。
本発明で用いられる微粒子は、市販品として得られるか、公知の方法により製造することができる。
例えば、微粒子を構成するリポソームの製造には、公知のリポソームの調製方法が適用できる。公知のリポソームの調製方法としては、例えばバンガム（Ｂａｎｇｈａｍ）らのリポソーム調製法［Ｊ．Ｍｏｌ．Ｂｉｏｌ．，１３，２３８（１９６５）］、エタノール注入法［Ｊ．Ｃｅｌｌ．Ｂｉｏｌ．，６６，６２１（１９７５）］、フレンチプレス法［ＦＥＢＳ　Ｌｅｔｔ．，９９，２１０（１９７９）］、凍結融解法［Ａｒｃｈ．Ｂｉｏｃｈｅｍ．Ｂｉｏｐｈｙｓ．，２１２，１８６（１９８１）］、逆相蒸発法［Ｐｒｏｃ．Ｎａｔｌ．Ａｃａｄ．Ｓｃｉ．ＵＳＡ，７５，４１９４（１９７８）］、ｐＨ勾配法（特許第２５７２５５４号公報、特許第２６５９１３６号公報など）などがあげられる。
また、非イオン性界面活性剤、カチオン性界面活性剤、アニオン性界面活性剤、多糖類またはその誘導体、ポリオキシエチレン誘導体などによるリポソーム表面改質も任意に行うことができ、これらの表面改質リポソームも本発明の微粒子として用いられる［Ｓｔｅａｌｔｈ　Ｌｉｐｏｓｏｍｅｓ，ｅｄ．ｂｙ　Ｄ．Ｄ．Ｌａｓｉｃ　ａｎｄ　Ｆ．Ｍａｒｔｉｎ，ＣＲＣ　Ｐｒｅｓｓ　Ｉｎｃ．，Ｆｌｏｒｉｄａ，９３−１０２（１９９５）］。
微粒子を構成するリポソームの製造の際にリポソームを懸濁させる溶液としては、水以外に酸、アルカリ、種々の緩衝液、生理的食塩液、アミノ酸輸液などを用いてもよい。また、クエン酸、アスコルビン酸、システイン、エチレンジアミン四酢酸（ＥＤＴＡ）などの抗酸化剤をリポソーム懸濁液に添加してもよい。また、等張化剤として、例えば、グリセリン、ブドウ糖、塩化ナトリウムなどの添加も可能である。
また、薬物と脂質とをエタノールなどの有機溶媒に溶解し、溶媒留去した後、生理食塩水などを添加、振とう撹拌し、リポソームを形成させることもできる。
リポソームに薬物を内包するか、リポソームと薬物との複合体を形成するときまたはその後で、水溶性高分子誘導体を添加してもよい。
リポソームの平均粒子径は特に限定するものではなく、所望により自由に選択できる。平均粒子径を調節する方法としては、エクストルージョン法や大きな多重膜リポソーム（ＭＬＶ）を機械的に粉砕（マントンゴウリン、マイクロフルイダイザーなどを使用）する方法［Ｒ．Ｈ．Ｍｕｌｌｅｒ，Ｓ．Ｂｅｎｉｔａ，Ｂ．Ｂｏｈｍ編著，”Ｅｍｕｌｓｉｏｎ　ａｎｄ　Ｎａｎｏｓｕｓｐｅｎｓｉｏｎｓ　ｆｏｒ　ｔｈｅ　Ｆｏｒｍｕｌａｔｉｏｎ　ｏｆ　Ｐｏｏｒｌｙ　Ｓｏｌｕｂｌｅ　Ｄｒｕｇｓ”，Ｈｉｇｈ−Ｐｒｅｓｓｕｒｅ　Ｈｏｍｏｇｅｎｉｚａｔｉｏｎ　Ｔｅｃｈｎｉｑｕｅｓ　ｆｏｒ　ｔｈｅ　Ｐｒｏｄｕｃｔｉｏｎ　ｏｆ　Ｌｉｐｏｓｏｍｅ　Ｄｉｓｐｅｒｓｉｏｎｓ：Ｐｏｔｅｎｔｉａｌ　ａｎｄ　Ｌｉｍｉｔａｔｉｏｎｓ，Ｍ．Ｂｒａｎｄｌ，２６７−２９４（１９９８）（Ｓｃｉｅｎｔｉｆｉｃ　Ｐｕｂｌｉｓｈｅｒｓ　Ｓｔｕｔｔｇａｒｔ，Ｇｅｒｍａｎｙ）］などがあげられる。
また、微粒子を構成する薬物、脂質集合体、リポソーム、エマルジョン中の微粒子、天然高分子、合成高分子、金属コロイド、カチオン脂質、アニオン脂質、微粒子製剤および水溶性高分子誘導体から選ばれる２つ以上を組み合わせた複合体の形成方法は水中で薬物と脂質や高分子などとを混合するだけの方法でもよく、この際、必要であればさらに整粒工程や無菌化工程などを加えることもできる。また、複合体形成をアセトン、エーテルなど種々の溶媒中で行うことも可能である。
本発明で用いる微粒子および／または得られる微粒子を被覆した脂質膜については、それらの表面を抗体などの蛋白質、糖類、糖脂質、アミノ酸、核酸や種々の低分子化合物、高分子化合物などにより修飾したり、単に微粒子および／または脂質膜にこれらの物質を添加して使用することも可能である。
例えば、ターゲッティングに応用するため、被覆した膜に対して、さらに蛋白質（抗体も含む）、ペプチド、脂肪酸類などによる脂質膜表面修飾を行うこともできる［Ｓｔｅａｌｔｈ　Ｌｉｐｏｓｏｍｅｓ，ｅｄ．ｂｙ　Ｄ．Ｄ．Ｌａｓｉｃ　ａｎｄ　Ｆ．Ｍａｒｔｉｎ，ＣＲＣ　Ｐｒｅｓｓ　Ｉｎｃ．，Ｆｌｏｒｉｄａ，９３−１０２，（１９９５）］。
本発明の方法を用いて得られる脂質膜で被覆された微粒子は、そのままでも使用できるが、使用目的、保存条件などにより、マンニトール、ラクトース、トレハロース、マルトース、グリシンなどの賦形剤を加えて凍結乾燥することもできる。また、グリセリンなどの凍結保存剤を加えて凍結保存してもよい。また、適当な賦形剤と共に造粒、乾燥するなどしてカプセル剤、錠剤、顆粒剤などの経口用製剤に加工してもよい。
本発明の方法を用いて得られる脂質膜で被覆された微粒子は、水以外に酸、アルカリ、種々の緩衝液、生理的食塩液、アミノ酸輸液などを用いて懸濁させてもよい。また、クエン酸、アスコルビン酸、システイン、ＥＤＴＡなどの抗酸化剤をリポソーム懸濁液に添加してもよい。また、等張化剤として、例えば、グリセリン、ブドウ糖、塩化ナトリウムなどの添加も可能である。
本発明の方法を用いて得られる製剤は、注射剤として用いるのが一般的であるが、経口剤、点鼻剤、点眼剤、経皮剤、坐剤、吸入剤などとして加工して使用することもできる。
本発明で得られる製剤は、例えば血液成分などの生体成分中、例えば血液中や消化管中での薬物の安定化、副作用の低減または腫瘍などの標的臓器への集積性の増大や経口や粘膜吸収の改善などを目的として使用できる。
以下に、本発明の実施例および比較例を示す。
発明を実施するための最良の形態
実施例１
１０ｍｇのデキストランフルオレセインアニオニック（ＦＤ）（Ｍｏｌｅｃｕｌａｒ　Ｐｒｏｂｅｓ製）、６０ｍｇのＤＯＴＡＰ（Ａｖａｎｔｉ製）および２４ｍｇのＰＥＧ−ＤＳＰＥ（Ａｖａｎｔｉ製）に３ｍＬの蒸留水を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、４ｍＬのエタノールを加えた。次に、この懸濁液に、２４０ｍｇの卵黄ホスファチジルコリン（ＥｇｇＰＣ）と５０ｍｇのＰＥＧ−ＤＳＰＥをエタノール１ｍＬに溶解した溶液を添加した。この懸濁液に蒸留水９２ｍＬを徐々に加え、エタノールの濃度が５％以下になるよう調整した。得られたリポソーム懸濁液の超遠心（１時間、１１０，０００×ｇ、２５℃）を行い、上清を除去した。リン酸緩衝食塩水（ＰＢＳ）を添加して総脂質濃度が３０ｍｇ／ｍＬになるように再懸濁し、リポソーム懸濁液（製剤１）を得た。
動的光散乱（ＤＬＳ）［Ａ　ｍｏｄｅｌ　ＥＬＳ−８００、Ｏｔｓｕｋａ　Ｅｌｅｃｔｒｏｎｉｃｓ　Ｌｔｄ．（ＥＬＳ−８００、大塚電子）、以下同様］でリポソームの平均粒子径を測定したところ、１３４ｎｍであった。
実施例２
１０ｍｇのＦＤ、６０ｍｇのＤＯＴＡＰおよび２４ｍｇのＰＥＧ−ＤＳＰＥに３ｍＬの蒸留水を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、４ｍＬのエタノールを加えた。次に、この懸濁液に、１２０ｍｇのＥｇｇＰＣと２５ｍｇのＰＥＧ−ＤＳＰＥをエタノール１ｍＬに溶解した溶液を添加した。この懸濁液に蒸留水９２ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤２）を得た。
ＤＬＳでリポソームの平均粒子径を測定したところ、１７９ｎｍであった。
実施例３
１０ｍｇのＦＤ、６０ｍｇのＤＯＴＡＰおよび２４ｍｇのＰＥＧ−ＤＳＰＥに３ｍＬの蒸留水を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、４ｍＬのエタノールを加えた。次に、この懸濁液に、６０ｍｇのＥｇｇＰＣと１２．５ｍｇのＰＥＧ−ＤＳＰＥをエタノール１ｍＬに溶解した溶液を添加した。この懸濁液に蒸留水９２ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤３）を得た。
ＤＬＳでリポソームの平均粒子径を測定したところ、１８４ｎｍであった。
実施例４
１０ｍｇのＦＤおよび６０ｍｇのＤＯＴＡＰに３ｍＬの蒸留水を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、４ｍＬのエタノールを加えた。次に、この懸濁液に、２４０ｍｇのＥｇｇＰＣと７４ｍｇのＰＥＧ−ＤＳＰＥをエタノール１ｍＬに溶解した溶液を添加した。この懸濁液に蒸留水９２ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤４）を得た。
ＤＬＳでリポソームの平均粒子径を測定したところ、１３１ｎｍであった。
実施例５
１０ｍｇのＦＤおよび６０ｍｇのＤＯＴＡＰに３ｍＬの蒸留水を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、４ｍＬのエタノールを加えた。次に、この懸濁液に、２４０ｍｇのＥｇｇＰＣをエタノール１ｍＬに溶解した溶液を添加した。この懸濁液に蒸留水９２ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤５）を得た。
ＤＬＳでリポソームの平均粒子径を測定したところ、４５８ｎｍであった。
実施例６
２．５ｍｇのインスリン−フルオレセインイソチオシアネート（ＦＩＴＣ）ラベル体（Ｆ−Ｉｎｓ）（Ｓｉｇｍａ製）、３０ｍｇのＤＯＴＡＰおよび１２ｍｇのＰＥＧ−ＤＳＰＥに、１．４９ｍＬの蒸留水および０．０１ｍＬの１ｍｏｌ／Ｌ水酸化ナトリウム水溶液を加え、ボルテックスミキサーで振とう攪拌した。この懸濁液を室温で０．４μｍのポリカーボネートメンブランフィルターに２０回、さらに０．１μｍのポリカーボネートメンブランフィルターに２０回通し、２ｍＬのエタノールを加えた。次に、この懸濁液に、１２０ｍｇのＥｇｇＰＣと２５ｍｇのＰＥＧ−ＤＳＰＥをエタノール０．５ｍＬに溶解した溶液を添加した。この懸濁液に蒸留水４６ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤６）を得た。
ＤＬＳでリポソームの平均粒子径を測定したところ、１３２ｎｍであった。
実施例７
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．５ｍＬに、フルオレセインイソチオシアネート結合ホスホロチオエート（Ｆ−ＰＳ）（サイメディア製）を１５ｍｇ／ｍＬになるように蒸留水に溶解させた水溶液０．２５ｍＬを添加し、１ｍＬのエタノールを加えた。さらに、この懸濁液に、ＥｇｇＰＣ／ＰＥＧ−ＤＳＰＥ／エタノールを１２０ｍｇ／２５ｍｇ／ｍＬになるように溶解した溶液０．２５ｍＬを添加した。この懸濁液に蒸留水２３ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液を得た。１２０重量部のＥｇｇＰＣに対し５０重量部のＰＥＧ−ＤＳＰＥを少量のエタノール（リポソーム懸濁液の４容量％）に溶解した後、リポソーム懸濁液と混合し、７０℃で２分間加温した。ＰＢＳを添加して総脂質濃度が３０ｍｇ／ｍＬになるよう調整して、リポソーム懸濁液（製剤７）を得た。
ＤＬＳでリポソームの平均粒子径を測定したところ、１１１ｎｍであった。
実施例８
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．４ｍＬに、Ｆ−ＰＳを１０ｍｇ／ｍＬになるように蒸留水に溶解させた水溶液０．２ｍＬを添加し、０．８ｍＬのエタノールを加えた。さらに、この懸濁液に、ＥｇｇＰＣ／ＰＥＧ−ＤＳＰＥ／エタノールを２４０ｍｇ／５０ｍｇ／ｍＬになるように溶解した溶液０．２ｍＬを添加した。この懸濁液に蒸留水１８．４ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤８）を得た。
ＤＬＳでリポソームの平均粒子径を測定したところ、１１２ｎｍであった。
実施例９
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．４ｍＬに、Ｆ−ＰＳを１５ｍｇ／ｍＬになるように蒸留水に溶解させた水溶液０．２ｍＬを添加し、０．８ｍＬのエタノールを加えた。さらに、この懸濁液に、ＥｇｇＰＣ／ＰＥＧ−ＤＳＰＥ／エタノールを２４０ｍｇ／５０ｍｇ／ｍＬになるように溶解した溶液０．２ｍＬを添加した。この懸濁液に蒸留水１８．４ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤９）を得た。
ＤＬＳでリポソームの平均粒子径を測定したところ、１３７ｎｍであった。
実施例１０
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．４ｍＬに、Ｆ−ＰＳを１７．５ｍｇ／ｍＬになるように蒸留水に溶解させた水溶液０．２ｍＬを添加し、０．８ｍＬのエタノールを加えた。さらに、この懸濁液に、ＥｇｇＰＣ／ＰＥＧ−ＤＳＰＥ／エタノールを２４０ｍｇ／５０ｍｇ／ｍＬになるように溶解した溶液０．２ｍＬを添加した。この懸濁液に蒸留水１８．４ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤１０）を得た。
ＤＬＳでリポソームの平均粒子径を測定したところ、１３２ｎｍであった。
実施例１１
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．４ｍＬに、Ｆ−ＰＳを２０ｍｇ／ｍＬになるように蒸留水に溶解させた水溶液０．２ｍＬを添加し、０．８ｍＬのエタノールを加えた。さらに、この懸濁液に、ＥｇｇＰＣ／ＰＥＧ−ＤＳＰＥ／エタノールを２４０ｍｇ／５０ｍｇ／ｍＬになるように溶解した溶液０．２ｍＬを添加した。この懸濁液に蒸留水１８．４ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤１１）を得た。
ＤＬＳでリポソームの平均粒子径を測定したところ、１６４ｎｍであった。
実施例１２
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．２５ｍＬに、Ｆ−ＰＳを１５ｍｇ／ｍＬになるように蒸留水に溶解させた水溶液０．１２５ｍＬを添加し、０．５ｍＬのエタノールを加えた。さらに、この懸濁液に、ＥｇｇＰＣ／ＰＥＧ−ＤＳＰＥ／エタノールを２４０ｍｇ／１００ｍｇ／ｍＬになるように溶解した溶液０．１２５ｍＬを添加した。この懸濁液に蒸留水１１．５ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤１２）を得た。
ＤＬＳでリポソームの平均粒子径を測定したところ、１２２ｎｍであった。
実施例１３
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．２５ｍＬに、Ｆ−ＰＳを１５ｍｇ／ｍＬになるように蒸留水に溶解させた水溶液０．１２５ｍＬを添加し、０．５ｍＬのエタノールを加えた。さらに、この懸濁液に、ＥｇｇＰＣ／ＰＥＧ−ＤＳＰＥ／エタノールを３６０ｍｇ／１５０ｍｇ／ｍＬになるように溶解した溶液０．１２５ｍＬを添加した。この懸濁液に蒸留水１１．５ｍＬを徐々に加え、エタノールの濃度が５％以下になるよう調整した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤１３）を得た。
ＤＬＳでリポソームの平均粒子径を測定したところ、１６５ｎｍであった。
実施例１４
３０ｍｇ／ｍＬのＤＯＴＡＰと１２ｍｇ／ｍＬのＰＥＧ−ＤＳＰＥの懸濁液を、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通し、粒子径が８０ｎｍ程度のリポソームの懸濁液を得た。スターラーで攪拌下、この懸濁液２５０μＬに、１２５μＬの１５ｍｇ／ｍＬ　Ｆ−ＰＳ水溶液を添加し、０．５ｍＬのエタノールを加えた。さらに、この懸濁液に、１２０ｍｇのＥｇｇＰＣと２５ｍｇのポリオキシエチレン硬化ヒマシ油６０（日本油脂製）をエタノール１ｍＬに溶解した溶液１２５μＬを添加した。この懸濁液に蒸留水１１．５ｍＬを徐々に加え、エタノールの濃度が５％以下になるように調整した。得られたリポソーム懸濁液の超遠心（１時間、１１０，０００×ｇ、２５℃）を行い、上清を除去した。４０μＬのＰＢＳを添加して再懸濁し、さらにＰＢＳで希釈してＦ−ＰＳ３ｍｇ／ｍＬのリポソーム懸濁液を得た。ＥｇｇＰＣ１２０重量部に対して５０重量部のＰＥＧ−ＤＳＰＥの重量を少量（リポソーム懸濁液の約１／２５容量）のエタノールに溶解した。リポソーム懸濁液とＰＥＧ−ＤＳＰＥエタノール溶液をそれぞれ７０℃で２分間加熱した。ついでＰＥＧ−ＤＳＰＥエタノール溶液にリポソーム懸濁液を添加し、混合後７０℃で２分間の加熱後、水冷した。得られたリポソーム懸濁液にＰＢＳを添加して総脂質濃度が３０ｍｇ／ｍＬになるように希釈して、リポソーム懸濁液（製剤１４）を得た。
ＤＬＳでリポソームの平均粒子径を測定したところ、１１６ｎｍであった。
実施例１５
３０ｍｇ／ｍＬのＤＯＴＡＰと１２ｍｇ／ｍＬのＰＥＧ−ＤＳＰＥの懸濁液を、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通し、粒子径が８０ｎｍ程度のリポソームの懸濁液を得た。スターラーで攪拌下、この懸濁液５００μＬに、２５０μＬの１５ｍｇ／ｍＬ　Ｆ−ＰＳ水溶液を添加し、１ｍＬのエタノールを加えた。さらに、この懸濁液に、１２０ｍｇのＥｇｇＰＣと２５ｍｇのＣＲＥＭＯＰＨＯＲＥＬ（シグマ製）をエタノール１ｍＬに溶解した溶液２５０μＬを添加した。この懸濁液に蒸留水２３ｍＬを徐々に加え、エタノールの濃度が５％以下になるように調整した。得られたリポソーム懸濁液の超遠心（１時間、１１０，０００×ｇ、２５℃）を行い、上清を除去した。４０μＬのＰＢＳを添加して再懸濁し、さらにＰＢＳで希釈してＦ−ＰＳ３ｍｇ／ｍＬのリポソーム懸濁液を得た。ＥｇｇＰＣ１２０重量部に対して５０重量部のＰＥＧ−ＤＳＰＥを少量（リポソーム懸濁液の約１／２５容量）のエタノールに溶解した。リポソーム懸濁液とＰＥＧ−ＤＳＰＥエタノール溶液をそれぞれ７０℃で２分間加熱した。ついでＰＥＧ−ＤＳＰＥエタノール溶液にリポソーム懸濁液を添加し、混合後７０℃で２分間の加熱後、水冷した。得られたリポソーム懸濁液にＰＢＳを添加して総脂質濃度が３０ｍｇ／ｍＬになるように希釈してリポソーム懸濁液（製剤１５）を得た。
ＤＬＳでリポソームの平均粒子径を測定したところ、１４０ｎｍであった。
実施例１６
３０ｍｇ／ｍＬのＤＯＴＡＰと１２ｍｇ／ｍＬのＰＥＧ−ＤＳＰＥの懸濁液を、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通し、粒子径が８０ｎｍ程度のリポソームの懸濁液を得た。スターラーで攪拌下、この懸濁液２５０μＬに、１２０μＬの１５ｍｇ／ｍＬ　Ｆ−ＰＳ水溶液を添加し、０．５ｍＬのエタノールを加えた。さらに、この懸濁液に、２５ｍｇのＴｗｅｅｎ８０を１２０ｍｇ／ｍＬ　ＥｇｇＰＣエタノール溶液１ｍＬに溶解した溶液１２５μＬを添加した。この懸濁液に蒸留水１１．５ｍＬを徐々に加え、エタノールの濃度が５％以下になるように調整した。得られたリポソーム懸濁液の超遠心（１時間、１１０，０００×ｇ、２５℃）を行い、上清を除去した。４０μＬのＰＢＳを添加して再懸濁し、さらにＰＢＳで希釈してＦ−ＰＳ３ｍｇ／ｍＬのリポソーム懸濁液を得た。ＥｇｇＰＣ１２０重量部に対して５０重量部のＰＥＧ−ＤＳＰＥを少量（リポソーム懸濁液の約１／２５容量）のエタノールに溶解した。リポソーム懸濁液とＰＥＧ−ＤＳＰＥエタノール溶液をそれぞれ７０℃で２分間加熱した。ついでＰＥＧ−ＤＳＰＥエタノール溶液にリポソーム懸濁液を添加し、混合後７０℃で２分間の加熱後、水冷した。得られたリポソーム懸濁液にＰＢＳを添加して総脂質濃度が３０ｍｇ／ｍＬになるように希釈して、リポソーム懸濁液（製剤１６）を得た。
ＤＬＳでリポソームの平均粒子径を測定したところ、１５１ｎｍであった。
実施例１７
３０ｍｇ／ｍＬのＤＯＴＡＰと１２ｍｇ／ｍＬのＰＥＧ−ＤＳＰＥの懸濁液を、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通し、粒子径が８０ｎｍ程度のリポソームの懸濁液を得た。スターラーで攪拌下、この懸濁液２５０μＬに、１２５μＬの１５ｍｇ／ｍＬ　Ｆ−ＰＳ水溶液を添加し、０．５ｍＬのエタノールを加えた。さらに、この懸濁液に、１２０ｍｇのＥｇｇＰＣ、１２０ｍｇのＳｐａｎ２０（関東化学製）、５０ｍｇのＰＥＧ−ＤＳＰＥをエタノール２ｍＬに溶解した溶液１２５μＬを添加した。この懸濁液に蒸留水１１．５ｍＬを徐々に加え、エタノールの濃度が５％以下になるように調整した。得られたリポソーム懸濁液の超遠心（１時間、１１０，０００×ｇ、２５℃）を行い、上清を除去した。４０μＬのＰＢＳを添加して再懸濁し、さらにＰＢＳで希釈してＦ−ＰＳ　３ｍｇ／ｍＬのリポソーム懸濁液を得た。ＥｇｇＰＣ１２０重量部に対して５０重量部のＰＥＧ−ＤＳＰＥを少量（リポソーム懸濁液の約１／２５容量）のエタノールに溶解した。リポソーム懸濁液とＰＥＧ−ＤＳＰＥエタノール溶液をそれぞれ７０℃で２分間加熱した。ついでＰＥＧ−ＤＳＰＥエタノール溶液にリポソーム懸濁液を添加し、混合後７０℃で２分間の加熱後、水冷した。得られたリポソームにＰＢＳを添加して総脂質濃度が３０ｍｇ／ｍＬになるように希釈して、リポソーム懸濁液（製剤１７）を得た。
ＤＬＳでリポソームの平均粒子径を測定したところ、１３１ｎｍであった。
実施例１８
３０ｍｇ／ｍＬのＤＯＴＡＰと１２ｍｇ／ｍＬのＰＥＧ−ＤＳＰＥの懸濁液を、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通し、粒子径が８０ｎｍ程度のリポソームの懸濁液を得た。スターラーで攪拌下、この懸濁液５００μＬに、２５０μＬの１５ｍｇ／ｍＬ　Ｆ−ＰＳ水溶液を添加し、１ｍＬのエタノールを加えた。さらに、この懸濁液に、１２０ｍｇのＥｇｇＰＣと１２．５ｍｇのＣＲＥＭＯＰＨＯＲＥＬ（シグマ製）をエタノール１ｍＬに溶解した溶液２５０μＬを添加した。この懸濁液に蒸留水２３ｍＬを徐々に加え、エタノールの濃度が５％以下になるように調整した。得られたリポソーム懸濁液の超遠心（１時間、１１０，０００×ｇ、２５℃）を行い、上清を除去した。４０μＬのＰＢＳを添加して再懸濁し、さらにＰＢＳで希釈してＦ−ＰＳ３ｍｇ／ｍＬのリポソーム懸濁液を得た。ＥｇｇＰＣ１２０重量部に対して５０重量部のＰＥＧ−ＤＳＰＥを少量（リポソーム懸濁液の約１／２５容量）のエタノールに溶解した。リポソーム懸濁液とＰＥＧ−ＤＳＰＥエタノール溶液をそれぞれ７０℃で２分間加熱した。ついでＰＥＧ−ＤＳＰＥエタノール溶液にリポソーム懸濁液を添加し、混合後７０℃で２分間の加熱後、水冷した。得られたリポソームにＰＢＳを添加して総脂質濃度が３０ｍｇ／ｍＬになるように希釈して、リポソーム懸濁液（製剤１８）を得た。
ＤＬＳでリポソームの平均粒子径を測定したところ、１３３ｎｍであった。
実施例１９
５８９ｍｇの卵黄レシチン（キューピー製）に５０ｍｍｏｌ／Ｌリン酸二水素カリウム水溶液を１１．８ｍＬ加え、ボルテックスミキサーで振とう攪拌した。この懸濁液を室温で０．１μｍのポリカーボネートメンブランフィルターに３０回通した。この懸濁液４０μＬと、１ｍｇ／ｍＬ　Ｇ−ＣＳＦ（協和発酵製、ナルトグラスチム、遺伝子組換ヒトＧ−ＣＳＦ変異型）水溶液１ｍＬおよび２ｍｇ／ｍＬデキストラン硫酸ナトリウム（メルク製）水溶液１ｍＬの混合液とを混合し、１ｍｏｌ／Ｌおよび０．１ｍｏｌ／Ｌの塩酸水溶液（関東化学製）を用いて混合液の液性をｐＨ４に調整した。この混合液５００μＬにエタノール７５３μＬを加え、５０ｍｇ／ｍＬ卵黄レシチンエタノール溶液８０μＬを加えた。この懸濁液に蒸留水７ｍＬを徐々に加え、エタノールの濃度が１０％以下になるよう調整した。得られたリポソーム懸濁液の超遠心（１時間、１４６，０００×ｇ、２５℃）を行い、上清を除去した。水を添加して総量が５００μＬになるように再懸濁し、リポソーム懸濁液（製剤１９）を得た。
ＤＬＳでリポソームの平均粒子径を測定したところ、３１６ｎｍであった。
実施例２０
５８８ｍｇの卵黄レシチンおよび２０５ｍｇのＰＥＧ−ＤＳＰＥに適量のエタノールを室温で加えて溶解させた後、エタノールを留去し減圧乾燥した。これに５０ｍｍｏｌ／Ｌリン酸二水素カリウム水溶液を１１．８ｍＬ加え、ボルテックスミキサーで振とう攪拌した。この懸濁液を室温で０．１μｍのポリカーボネートメンブランフィルターに３０回通した。この懸濁液４０μＬと、１ｍｇ／ｍＬのＧ−ＣＳＦ水溶液１ｍＬおよび２ｍｇ／ｍＬのデキストラン硫酸ナトリウム水溶液１ｍＬの混合液とを混合し、１ｍｏｌ／Ｌおよび０．１ｍｏｌ／Ｌの塩酸水溶液を用いて混合液の液性をｐＨ４に調整した。この混合液５００μＬにエタノール７５３μＬを加え、さらに卵黄レシチンを５０ｍｇ／ｍＬ、ＰＥＧ−ＤＳＰＥを１６．７ｍｇ／ｍＬ含むエタノールを８０μＬ加えた。この懸濁液に蒸留水７ｍＬを徐々に加え、エタノールの濃度が１０％以下になるよう調整した。得られたリポソーム懸濁液の超遠心（１時間、１４６，０００×ｇ、２５℃）を行い、上清を除去した。水を添加して総量が５００μＬになるように再懸濁し、リポソーム懸濁液（製剤２０）を得た。
ＤＬＳでリポソームの平均粒子径を測定したところ、３１６ｎｍであった。
実施例２１
５９８ｍｇの卵黄レシチンおよび６８．８ｍｇのショ糖脂肪酸エステル（三菱化成製）に、適量のエタノールを室温で加えて溶解させた後、エタノールを留去し減圧乾燥した。これに５０ｍｍｏｌ／Ｌリン酸二水素カリウム水溶液を１２．０ｍＬ加え、ボルテックスミキサーで振とう攪拌した。この懸濁液を室温で０．１μｍのポリカーボネートメンブランフィルターに３０回通した。この懸濁液４０μＬと、１ｍｇ／ｍＬのＧ−ＣＳＦ水溶液１ｍＬおよび２ｍｇ／ｍＬのデキストラン硫酸ナトリウム水溶液１ｍＬの混合液とを混合し、１ｍｏｌ／Ｌおよび０．１ｍｏｌ／Ｌの塩酸水溶液を用いて混合液の液性をｐＨ４に調整した。この混合液５００μＬにエタノール７５３μＬを加え、さらに卵黄レシチン５０ｍｇ／ｍＬおよびショ糖脂肪酸エステル４．５ｍｇ／ｍＬを含むエタノールを８０μＬ加えた。この懸濁液に蒸留水７ｍＬを徐々に加え、エタノールの濃度が１０％以下になるよう調整した。得られたリポソーム懸濁液の超遠心（１時間、１４６，０００×ｇ、２５℃）を行い、上清を除去した。水を添加して総量が５００μＬになるように再懸濁し、リポソーム懸濁液（製剤２１）を得た。
ＤＬＳでリポソームの平均粒子径を測定したところ、２４２ｎｍであった。
実施例２２
１５０ｍｇの卵黄レシチンおよび６０ｍｇのＰＥＧ−ＤＳＰＥに５ｍＬの蒸留水を加え、ボルテックスミキサーで振とう攪拌した。この懸濁液を室温で０．０８μｍのポリカーボネートメンブランフィルターに２０回通した。この懸濁液５７１μＬと、Ｇ−ＣＳＦを１．４ｍｇ／ｍＬ含むリン酸二水素カリウム水溶液１１９μＬおよび２ｍｇ／ｍＬのデキストラン硫酸ナトリウム水溶液１６７μＬの混合液とを混合し、１ｍｏｌ／Ｌおよび０．１ｍｏｌ／Ｌの塩酸水溶液を用いて混合液の液性をｐＨ４に調整した。この混合液０．５ｍＬにエタノール６６６μＬを加え、さらに１２０ｍｇの卵黄ホスファチジルコリン（ＥｇｇＰＣ、日本油脂製）と２５ｍｇのＰＥＧ−ＤＳＰＥをエタノール１ｍＬに溶解した溶液１６７μＬを添加した。この懸濁液に蒸留水４７ｍＬを徐々に加え、エタノールの濃度が５％以下になるよう調整した。得られたリポソーム懸濁液の超遠心（１時間、１４６，０００×ｇ、４℃）を行い、上清を除去した。蒸留水を添加して再懸濁し、リポソーム懸濁液（製剤２２）を得た。
ＤＬＳでリポソームの平均粒子径を測定したところ、１２６ｎｍであった。
実施例２３
１５０ｍｇの卵黄レシチンおよび６０ｍｇのＰＥＧ−ＤＳＰＥに５ｍＬの蒸留水を加え、ボルテックスミキサーで振とう攪拌した。この懸濁液を室温で０．０８μｍのポリカーボネートメンブランフィルターに２０回、さらに０．０３μｍのポリカーボネートメンブランフィルターに７回通した。この懸濁液２８６μＬと、Ｇ−ＣＳＦを１．４ｍｇ／ｍＬ含むリン酸二水素カリウム水溶液１１９μＬおよび２ｍｇ／ｍＬのデキストラン硫酸ナトリウム水溶液１６７μＬの混合液２８６μＬとを混合し、１ｍｏｌ／Ｌおよび０．１ｍｏｌ／Ｌの塩酸水溶液を用いて混合液の液性をｐＨ４に調整した。この混合液０．２５ｍＬにエタノール３３３μＬを加え、さらに１２０ｍｇの卵黄ホスファチジルコリンと２５ｍｇのＰＥＧ−ＤＳＰＥをエタノール１ｍＬに溶解した溶液８４μＬを添加した。この懸濁液に蒸留水２３．５ｍＬを徐々に加え、エタノールの濃度が５％以下になるよう調整した。得られたリポソーム懸濁液の超遠心（１時間、１４６，０００×ｇ、４℃）を行い、上清を除去した。リン酸二水素カリウム水溶液を添加して再懸濁し、リポソーム懸濁液（製剤２３）を得た。
ＤＬＳでリポソームの平均粒子径を測定したところ、１４６ｎｍであった。
実施例２４
１５０ｍｇの卵黄レシチンおよび６０ｍｇのＰＥＧ−ＤＳＰＥに５ｍＬの蒸留水を加え、ボルテックスミキサーで振とう攪拌した。この懸濁液を室温で０．０８μｍのポリカーボネートメンブランフィルターに２０回、さらに０．０５μｍのポリカーボネートメンブランフィルターに２０回通した。この懸濁液４２８μＬと、Ｇ−ＣＳＦを１．４ｍｇ／ｍＬ含むリン酸二水素カリウム水溶液８９μＬおよび２ｍｇ／ｍＬのデキストラン硫酸ナトリウム水溶液１２５μＬの混合液とを混合し、１ｍｏｌ／Ｌおよび０．１ｍｏｌ／Ｌの塩酸水溶液を用いて混合液の液性をｐＨ４に調整した。この混合液０．５ｍＬにエタノール６６６μＬを加え、さらに１２０ｍｇの卵黄ホスファチジルコリンと２５ｍｇのＰＥＧ−ＤＳＰＥをエタノール１ｍＬに溶解した溶液１６７μＬを添加した。この懸濁液に蒸留水４７ｍＬを徐々に加え、エタノールの濃度が５％以下になるよう調整した。得られたリポソーム懸濁液の超遠心（１時間、１４６，０００×ｇ、４℃）を行い、上清を除去した。リン酸二水素カリウム水溶液を添加して再懸濁し、リポソーム懸濁液（製剤２４）を得た。
ＤＬＳでリポソームの平均粒子径を測定したところ、１３４ｎｍであった。
実施例２５
１５０ｍｇの卵黄レシチンおよび６０ｍｇのＰＥＧ−ＤＳＰＥに５ｍＬの蒸留水を加え、ボルテックスミキサーで振とう攪拌した。この懸濁液を室温で０．０８μｍのポリカーボネートメンブランフィルターに２０回、さらに０．０５μｍのポリカーボネートメンブランフィルターに２０回通した。この懸濁液５００μＬと、インターフェロンα−２ｂ（Ｒｅｓｅａｒｃｈ　Ｄｉａｇｎｏｓｔｉｃｓ製）を１，０００，０００ｕｎｉｔｓ／ｍＬ含むＰＢＳ溶液２０μＬ、２ｍｇ／ｍＬのデキストラン硫酸ナトリウム水溶液１５０μＬおよび蒸留水８０μＬの混合液とを混合し、１ｍｏｌ／Ｌおよび０．１ｍｏｌ／Ｌの塩酸水溶液を用いて混合液の液性をｐＨ４に調整した。この混合液０．５ｍＬにエタノール６６６μＬを加え、さらに１２０ｍｇの卵黄ホスファチジルコリンと２５ｍｇのＰＥＧ−ＤＳＰＥをエタノール１ｍＬに溶解した溶液１６７μＬを添加した。この懸濁液に蒸留水４７ｍＬを徐々に加え、エタノールの濃度が５％以下になるよう調整した。得られたリポソーム懸濁液の超遠心（１時間、１４６，０００×ｇ、４℃）を行い、上清を除去した。リン酸二水素カリウム水溶液を添加して再懸濁し、リポソーム懸濁液（製剤２５）を得た。
ＤＬＳでリポソームの平均粒子径を測定したところ、１６４ｎｍであった。
比較例１
２１５ｍｇのＥｇｇＰＣ、６１ｍｇのＤＯＴＡＰおよび５４ｍｇのコレステロール（Ｃｈｏｌ）をクロロホルムに溶解させた後、溶媒を減圧下除去した。得られた薄膜に、ＦＤ水溶液（２ｍｇ／ｍＬ）を５ｍＬ添加した。この懸濁液を室温で０．４μｍのポリカーボネートメンブランフィルターに２０回、さらに０．１μｍのポリカーボネートメンブランフィルターに２０回通した。ＰＢＳを添加して、総脂質濃度が３０ｍｇ／ｍＬになるように調整してリポソーム懸濁液（製剤ａ）を得た。
ＤＬＳでリポソームの平均粒子径を測定したところ、１３４ｎｍであった。
比較例２
２１５ｍｇのＥｇｇＰＣ、６１ｍｇのＤＯＴＡＰおよび５４ｍｇのＣｈｏｌをクロロホルムに溶解させた後、溶媒を減圧下除去した。得られた薄膜に、ＦＤ水溶液（２ｍｇ／ｍＬ）を５ｍＬ添加した。この懸濁液を室温で０．４μｍのポリカーボネートメンブランフィルターに２０回、さらに０．１μｍのポリカーボネートメンブランフィルターに２０回通した。１４７１ｍｇ／ｍＬの濃度のＰＥＧ−ＤＳＰＥのエタノール溶液を０．０５ｍＬ添加した後、７０℃で５分間加熱し、リポソーム表面をＰＥＧで被覆した。ＰＢＳを添加して、総脂質濃度が３０ｍｇ／ｍＬになるように調整してリポソーム懸濁液（製剤ｂ）を得た。
ＤＬＳでリポソームの平均粒子径を測定したところ、１４３ｎｍであった。
比較例３
３００ｍｇの水素添加大豆ホスファチジルコリン（ＨＳＰＣ）、１００ｍｇのＣｈｏｌおよび１００ｍｇのＰＥＧ−ＤＳＰＥをクロロホルムに溶解させた後、溶媒を減圧下除去した。得られた薄膜に、ＦＤ水溶液（１８．８ｍｇ／ｍＬ）を８ｍＬ添加した。この懸濁液を７０℃で０．４μｍのポリカーボネートメンブランフィルターに４回、さらに０．１μｍのポリカーボネートメンブランフィルターに１０回通した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤ｃ）を得た。
ＤＬＳでリポソームの平均粒子径を測定したところ、１４９ｎｍであった。
比較例４
２１５ｍｇのＥｇｇＰＣ、６１ｍｇのＤＯＴＡＰおよび５４ｍｇのＣｈｏｌをクロロホルムに溶解させた後、溶媒を減圧下除去した。得られた薄膜に、ＦＤ水溶液（２ｍｇ／ｍＬ）を５ｍＬ添加した。この懸濁液を室温で０．４μｍのポリカーボネートメンブランフィルターに２０回、さらに０．１μｍのポリカーボネートメンブランフィルターに２０回通した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤ｄ）を得た。
ＤＬＳでリポソームの平均粒子径を測定したところ、１４１ｎｍであった。
比較例５
２１５ｍｇのＥｇｇＰＣ、６１ｍｇのＤＯＴＡＰおよび５４ｍｇのＣｈｏｌをクロロホルムに溶解させた後、溶媒を減圧下除去した。得られた薄膜に、ＦＤ水溶液（２ｍｇ／ｍＬ）を５ｍＬ添加した。この懸濁液を室温で０．４μｍのポリカーボネートメンブランフィルターに２０回、さらに０．１μｍのポリカーボネートメンブランフィルターに２０回通した。１４７１ｍｇ／ｍＬの濃度のＰＥＧ−ＤＳＰＥのエタノール溶液を０．０５ｍＬ添加した後、７０℃で５分間加熱し、リポソーム表面をＰＥＧで被覆した。得られたリポソーム懸濁液の超遠心（１時間、１１０，０００×ｇ、２５℃）を行い、上清を除去した。ＰＢＳを添加して総脂質濃度が３０ｍｇ／ｍＬになるように再懸濁し、リポソーム懸濁液（製剤ｅ）を得た。
ＤＬＳでリポソームの平均粒子径を測定したところ、１３９ｎｍであった。
比較例６
Ｆ−ＰＳをＰＢＳに溶解させて、Ｆ−ＰＳ溶液（製剤ｆ）を得た。
比較例７
ＤＯＴＡＰ／ＰＥＧ−ＤＳＰＥ／蒸留水が３０ｍｇ／１２ｍｇ／ｍＬになるように混合し、ボルテックスミキサーで振とう攪拌した。この懸濁液を室温で０．４μｍのポリカーボネートメンブランフィルターに２０回、０．１μｍのポリカーボネートメンブランフィルターに２０回、さらに０．０５μｍのポリカーボネートメンブランフィルターに２０回通した。この懸濁液０．５ｍＬに、Ｆ−ＰＳを１５ｍｇ／ｍＬになるように蒸留水に溶解させた水溶液０．２５ｍＬを添加し、総脂質濃度が２８ｍｇ／ｍＬであるリポソーム懸濁液（製剤ｇ）を得た。
ＤＬＳでリポソームの平均粒子径を測定したところ、１０８ｎｍであった。
次に、試験例により、本発明の効果について説明する。
試験例１
実施例１〜５で調製した製剤１〜５および比較例１〜５で調製した製剤ａ〜ｅの超遠心分離（１時間、１１０，０００×ｇ、２５℃）を行った。各製剤中のＦＤおよび超遠心分離後の上清中のＦＤを定量するために、蛍光マイクロプレートリーダーを使用して、励起波長４８５ｎｍ、蛍光波長５３０ｎｍでの蛍光強度を測定した。また、各製剤のリポソーム中のホスファチジルコリン（ＰＣ）を、リン脂質Ｃテストワコー（和光純薬製）による酵素法により定量した。総脂質濃度はＰＣ濃度から仕込み比で換算した。ＦＤのリポソームへの脂質当たりの封入効率および超遠心分離による内包率を、下記式（１）および（２）で算出した。
脂質当たりの封入効率（ｍｇＦＤ／ｍｇ総脂質）＝（Ａ１−Ｃ１）／Ｂ１　（１）
Ａ１：各製剤中のＦＤ量（ｍｇ／ｍＬ）
Ｂ１：各製剤中の総脂質量（ｍｇ／ｍＬ）
Ｃ１：上清中のＦＤ量（ｍｇ／ｍＬ）
超遠心分離による内包率（％）＝［（Ａ１−Ｃ１）÷Ｂ１］／（Ｄ１÷Ｅ１）×１００　（２）
Ａ１：各製剤中のＦＤ量（ｍｇ／ｍＬ）
Ｂ１：各製剤中の総脂質量（ｍｇ／ｍＬ）
Ｃ１：上清中のＦＤ量（ｍｇ／ｍＬ）
Ｄ１：実施例１〜５または比較例１〜５での仕込みＦＤ量（ｍｇ／ｍＬ）
Ｅ１：実施例１〜５または比較例１〜５での仕込み総脂質量（ｍｇ／ｍＬ）
結果を第１表および第２表に示す。
2002028367.tif 000002
2002028367.tif 000003
第１表は、製剤１〜５のリポソームでは製剤ａおよびｃと同様に封入効率が高いことを示しているが、仕込みのＦＤ量／総脂質量が考慮されていない。製剤１〜５およびａ〜ｅを調製する際の仕込み量はそれぞれ異なっていて、特に製剤ｃでは脂質に対して多量のＦＤを用いて調製されているので、仕込み量を考慮すると、製剤１〜５およびａのリポソームは総脂質量に対してＦＤ量が多いリポソームであると言える。
第２表で示す内包率は、第１表の結果を仕込みの際のＦＤ量／総脂質量で割った値の百分率であり、仕込みの際のＦＤ量／総脂質量が反映されている。第２表は、製剤１〜５およびａのリポソームではＦＤの内包率が高いのに対し、製剤ｂ〜ｅのリポソームでは内包率が低いことを示している。これは製剤ｂ〜ｅのリポソームでは内包されないＦｒｅｅ（遊離）　ＦＤが多く存在し、調製過程や内包率の分析過程でＦｒｅｅ　ＦＤが除去されていることを示す。この結果から、製剤ｂ〜ｅでは仕込んだＦＤのうちリポソームに封入されたまたはリポソーム表面に穏やかに結合した（静電的に吸着した）ＦＤが少なく、有効利用されるＦＤが少ないことが分かる。
試験例２
実施例１〜５で調製した製剤１〜５および比較例１〜５で調製した製剤ａ〜ｅの各０．０２ｍＬにＰＢＳ　１．９８ｍＬを加えて混合し、試料液とした。混合直後、試料液０．５ｍＬをゲルろ過（Ｓｅｐｈａｒｏｓｅ　ＣＬ−４Ｂ、φ１０ｍｍ×２０ｃｍ、移動相：ＰＢＳ、試料添加量：２ｍＬ、フラクション採取量：約２ｍＬ）した。リポソーム画分とリポソームに内包されていない成分の画分を分離し、溶出液の蛍光強度を試験例１と同様にして測定した。ゲルろ過による内包率を、式（３）で算出した。
ゲルろ過による内包率（％）＝［Ｆ１／（Ｆ１＋Ｇ１）］×１００　（３）
Ｆ１：リポソーム画分中のＦＤ量（ｍｇ）
Ｇ１：リポソームに内包されていない成分の画分中のＦＤ量（ｍｇ）
結果を第３表に示す。
2002028367.tif 000004
ゲルろ過では、Ｆｒｅｅ　ＦＤだけでなく、リポソーム表面に穏やかに結合した（静電的に吸着した）ＦＤも除去される。また、製剤の安定性が悪い場合、内水相に存在するＦＤの一部が漏出してしまう。第３表は、製剤１〜５、ｃおよびｅのリポソームの内包率が高いことを示している。これはＦＤがリポソームの内水相に多く存在していることを示している。しかしながら、第３表では仕込みの際のＦＤ量／総脂質量は考慮されておらず、製剤ｃは脂質に対して多量のＦＤを用いて調製されているので、当然高い内包率となっている。一方、製剤ａ、ｂおよびｄは低い値を示しており、ＦＤがリポソーム内にしっかりと封入されておらず、安定性の悪い製剤であると言える。
第２表は製造性を示しており、第３表はリポソームの安定性を示している。第２表および第３表より、製剤ａは、製造性はよいが十分に安定ではなく、逆に、製剤ｃおよびｅは安定であるが製造性が悪く、さらに、製剤ｂおよびｄは製造性、安定性ともに悪いことが明らかであり、一方、製剤１〜５は製造性、安定性ともによいことが明らかとなった。これは製剤１〜５でじゃＦＤがリポソーム内部にしっかりと内包されている、すなわちＦＤ−カチオン脂質複合体が脂質で被覆できていることを示している。
試験例３
実施例６で調製した製剤６の超遠心分離（１時間、１１０，０００×ｇ、２５℃）を行った。製剤６中のＦ−Ｉｎｓおよび超遠心分離後の上清中のＦ−Ｉｎｓを定量するために、蛍光マイクロプレートリーダーを使用して、励起波長４８５ｎｍ、蛍光波長５３０ｎｍでの蛍光強度を測定した。また、製剤のリポソーム中のＰＣは、リン脂質Ｃテストワコー（和光純薬製）による酵素法により定量した。総脂質濃度はＰＣ濃度から仕込み比で換算した。Ｆ−Ｉｎｓのリポソームへの脂質当たりの封入効率および超遠心分離による内包率を、式（４）および（５）で算出した。
脂質当たりの封入効率（ｍｇＦ−Ｉｎｓ／ｍｇ総脂質）＝（Ａ２−Ｃ２）／Ｂ２　（４）
Ａ２：製剤６中のＦ−Ｉｎｓ量（ｍｇ／ｍＬ）
Ｂ２：製剤６中の総脂質量（ｍｇ／ｍＬ）
Ｃ２：上清中のＦ−Ｉｎｓ量（ｍｇ／ｍＬ）
超遠心分離による内包率（％）＝［（Ａ２−Ｃ２）÷Ｂ２］／（Ｄ２÷Ｅ２）×１００　（５）
Ａ２：製剤６中のＦ−Ｉｎｓ量（ｍｇ／ｍＬ）
Ｂ２：製剤６中の総脂質量（ｍｇ／ｍＬ）
Ｃ２：上清中のＦ−Ｉｎｓ量（ｍｇ／ｍＬ）
Ｄ２：実施例６での仕込みＦ−Ｉｎｓ量（ｍｇ／ｍＬ）
Ｅ２：実施例６での仕込み総脂質量（ｍｇ／ｍＬ）
結果を第４表および第５表に示す。
2002028367.tif 000005
2002028367.tif 000006
第４表は、製剤６では、脂質当たりの仕込みＦ−Ｉｎｓ量が少ないにも関わらず、Ｆ−Ｉｎｓのリポソームの脂質当たりの封入効率が高いことを示している。
超遠心分離による内包率においては、リポソーム表面に穏やかに結合しているＦ−Ｉｎｓも内包したものとして測定されている。第５表は、製剤６のリポソームでは、製剤１〜５のリポソームの場合と同様に、内包率が高いことを示している。
試験例４
実施例６で調製した製剤６（０．０２ｍＬ）にＰＢＳ１．９８ｍＬを加えて混合し、試料液とした。混合直後、試料液０．５ｍＬをゲルろ過（Ｓｅｐｈａｒｏｓｅ　ＣＬ−４Ｂ、φ１０ｍｍ×２０ｃｍ、移動相：ＰＢＳ、試料添加量：２ｍＬ、フラクション採取量：約２ｍＬ）した。リポソーム画分とリポソームに内包されていない成分の画分を分離し、溶出液の蛍光強度を試験例３と同様にして測定した。ゲルろ過による内包率を、式（６）で算出した。
ゲルろ過による内包率（％）＝［Ｆ２／（Ｆ２＋Ｇ２）］×１００　（６）
Ｆ２：リポソーム画分中のＦ−Ｉｎｓ量（ｍｇ）
Ｇ２：リポソームに内包されていない成分の画分中のＦ−Ｉｎｓ量（ｍｇ）
結果を第６表に示す。
2002028367.tif 000007
ゲルろ過による内包率は、リポソーム表面に穏やかに結合しているＦ−Ｉｎｓが除去された後測定されている。第６表は、製剤６のリポソームでは、製剤１〜５の場合と同様に、内包率が高く、Ｆ−Ｉｎｓがリポソームの内水相に多く存在していることを示している。すなわち、製剤６は、Ｆ−Ｉｎｓがリポソーム内にしっかりと封入され、安定性のよい製剤であると言うことができ、Ｆ−Ｉｎｓ−脂質複合体が脂質で被覆できていることを示している。
試験例５
実施例７〜１３で調製した製剤７〜１３の超遠心分離（１時間、１１０，０００×ｇ、２５℃）を行った。各製剤中のＦ−ＰＳおよび超遠心分離後の上清中のＦ−ＰＳを定量するために、蛍光マイクロプレートリーダーを使用して、励起波長４８５ｎｍ、蛍光波長５３０ｎｍでの蛍光強度を測定した。また、各製剤のリポソーム中のＰＣは、リン脂質Ｃテストワコー（和光純薬製）による酵素法により定量した。総脂質濃度はＰＣ濃度から仕込み比で換算した。Ｆ−ＰＳのリポソームへの脂質当たりの封入効率および超遠心分離による内包率を、下記式（７）および（８）で算出した。
脂質当たりの封入効率（ｍｇＦ−ＰＳ／ｍｇ総脂質）＝（Ａ３−Ｃ３）／Ｂ３　（７）
Ａ３：各製剤中のＦ−ＰＳ量（ｍｇ／ｍＬ）
Ｂ３：各製剤中の総脂質量（ｍｇ／ｍＬ）
Ｃ３：上清中のＦ−ＰＳ量（ｍｇ／ｍＬ）
超遠心分離による内包率（％）＝［（Ａ３−Ｃ３）÷Ｂ３］／（Ｄ３÷Ｅ３）×１００　（８）
Ａ３：各製剤中のＦ−ＰＳ量（ｍｇ／ｍＬ）
Ｂ３：各製剤中の総脂質量（ｍｇ／ｍＬ）
Ｃ３：上清中のＦ−ＰＳ量（ｍｇ／ｍＬ）
Ｄ３：実施例７〜１３での仕込みＦ−ＰＳ量（ｍｇ／ｍＬ）
Ｅ３：実施例７〜１３での仕込み総脂質量（ｍｇ／ｍＬ）
結果を第７表および第８表に示す。
2002028367.tif 000008
2002028367.tif 000009
第７表は、製剤７〜１３ではＦ−ＰＳの脂質当たりの封入効率が高いことを示している。
超遠心分離による内包率においてはリポソーム表面に穏やかに結合しているＦ−ＰＳも内包されたものとして測定されている。第８表は、製剤７〜１３のリポソームがＦ−ＰＳの内包率の高いリポソームであることを示している。
試験例６
実施例７〜９、１１および１２で調製した製剤７〜９、１１および１２の各０．０２ｍＬにＰＢＳ１．９８ｍＬを加えて混合し、試料液とした。混合直後、試料液０．５ｍＬをゲルろ過（Ｓｅｐｈａｒｏｓｅ　ＣＬ−４Ｂ、φ１０ｍｍ×２０ｃｍ、移動相：ＰＢＳ、試料添加量：２ｍＬ、フラクション採取量：約２ｍＬ）した。リポソーム画分とリポソームに内包されていない成分の画分を分離し、溶出液の蛍光強度を試験例５と同様にして測定した。ゲルろ過による内包率を、式（９）で算出した。
ゲルろ過による内包率（％）＝［Ｆ３／（Ｆ３＋Ｇ３）］×１００　（９）
Ｆ３：リポソーム画分中のＦ−ＰＳ量（ｍｇ）
Ｇ３：リポソームに内包されていない成分の画分中のＦ−ＰＳ量（ｍｇ）
結果を第９表に示す。
2002028367.tif 000010
ゲルろ過による内包率は、リポソーム表面に穏やかに結合しているＦ−ＰＳが除去された後測定されている。第９表は、製剤７〜９、１１および１２のリポソームでは、内包率が高く、Ｆ−ＰＳがリポソームの内水相に多く存在していることを示している。すなわち、製剤７〜９、１１および１２は、Ｆ−ＰＳがリポソーム内にしっかりと封入され、安定性のよい製剤であると言うことができ、Ｆ−ＰＳ−脂質複合体が脂質で被覆できていることを示している。
試験例７
腫瘍移行性の比較を行った。ヒト腎臓癌細胞Ｃａｋｉ−１株の２ｍｍ角腫瘍片をＢＡＬＢ／ｃＡＪｃｌ−ｎｕ系の６週齢ヌードマウス（日本クレア）の右体側部皮下に移植し、移植後２０日目に腫瘍体積が１０２〜３４９ｍｍ３に達したマウスを１群３匹になるように群分けし、実施例７で調製した製剤７および比較例６で調製した製剤ｆをＦ−ＰＳ２５ｍｇ／ｋｇの容量で、注射筒（２６Ｇ、１ｍＬテルモ製）を用いてマウス尾静脈より投与した。経時的に腫瘍を摘出し、腫瘍をホモジナイズし、ホモジネート中の蛍光強度を試験例５と同様にして測定した。Ｆ−ＰＳの腫瘍移行性は、各時点の腫瘍内Ｆ−ＰＳ量（μｇ／ｇ）を算出して評価した。
結果を第１図に示す。
第１図は、製剤７を投与したマウスでは製剤ｆを投与したマウスに比べて腫瘍へのＦ−ＰＳの移行量が増加していることを示している。
試験例８
実施例１で調製した製剤１の電子顕微鏡による形態観察を行った。１％モリブデン酸アンモニウム水溶液（アンモニアを用いてｐＨ７．３に調製）に、製剤１を総脂質濃度が０．５ｍｇ／ｍＬになるように添加した。これをコロジオン膜張付メッシュ（４００メッシュ、日新ＥＭ）に滴下し、約１分後に余分な水分をろ紙で吸い取った後、乾燥させた。透過電子顕微鏡（Ｈ−７０００型、日立）を用い、加速電圧７５ｋＶで観察した。
その結果、製剤１には、外側を囲む膜とは形状の異なるかたまりを内部にもつ粒子が多く存在していた。すなわち、この結果は、内部の粒子が脂質二重膜により覆われていることを示している。
試験例９
実施例１で調製した製剤１並びに比較例１および２で調製した製剤ａおよびｂをウレタン麻酔下のＣＤ（ＳＤ）ＩＧＳ雄性ラット（体重２００〜３００ｇ、１群２または３匹）に大腿静脈より投与した（投与量；総脂質１０ｍｇ／ｋｇ相当）。ヘパリン処理したシリンジで経時的に頚静脈より血液を採取し、遠心分離（５分、１０，０００×ｇ、４℃）後、血漿中のＦＤの蛍光強度を試験例１と同様に測定し、血漿中のＦＤ濃度を算出した。
結果を第２図に示す。
第２図は、製剤１を投与したラットでは製剤ａまたはｂを投与したラットに比べて、ＦＤの血漿中濃度推移が高いことを示している。すなわち、ＦＤ−脂質複合体が脂質で被覆されることにより血中滞留性が改善されたこと示している。
試験例１０
実施例７〜１３で調製した製剤７〜１３および比較例６で調製した製剤ｆをウレタン麻酔下のＣＤ（ＳＤ）ＩＧＳ雄性ラット（体重２００〜３００ｇ、１群２匹）に大腿静脈より投与した（投与量；総脂質１０ｍｇ／ｋｇ相当）。ヘパリン処理したシリンジで経時的に頚静脈より血液を採取し、遠心分離（５分、１０，０００×ｇ、４℃）後、血漿中のＦ−ＰＳの蛍光強度を試験例５と同様に測定し、血漿中のＦＤ濃度を算出した。
結果を第３図に示す。
第３図は、製剤７〜１３を投与したラットでは製剤ｆを投与したラットに比べて、いずれもＦＤの血漿中濃度推移が高いことを示している。
試験例１１
実施例７で調製した製剤７および比較例６〜７で調製した製剤ｆ〜ｇをＢＡＬＢ／ｃＡ　Ｊｃｌ雄性マウス（体重２０〜３０ｇ、１群２または３匹）に尾静脈より投与した（投与量；総脂質１０ｍｇ／ｋｇ相当）。エーテル麻酔下、ヘパリン処理したシリンジで大腿静脈より血液を採取し、遠心分離（５分、１０，０００×ｇ、４℃）後、血漿中のＦ−ＰＳの蛍光強度を試験例５と同様にして測定し、血漿中のＦ−ＰＳ濃度を算出した。
結果を第４図に示す。
第４図は、製剤ｆ〜ｇを投与したマウスではＦ−ＰＳが投与後速やかに血漿中から消失したのに対して、製剤７を投与したマウスではＦ−ＰＳの血漿中濃度推移が高いことを示している。
試験例１２
実施例１３〜１８で調製した製剤１３〜１８の超遠心分離（１時間、１１０，０００×ｇ、２５℃）を行った。各製剤中のＦ−ＰＳおよび超遠心分離後の上清中のＦ−ＰＳを定量するために、蛍光マイクロプレートリーダーを使用して、励起波長４８５ｎｍ、蛍光波長５３０ｎｍでの蛍光強度を測定した。Ｆ−ＰＳのリポソームへの超遠心分離による内包率を、下記式（１０）で算出した。
超遠心分離による内包率（％）＝［（Ａ４−Ｂ４）］／Ｂ４×１００　（１０）
Ａ４：各製剤中のＦ−ＰＳ量（ｍｇ／ｍＬ）
Ｂ４：上清中のＦ−ＰＳ量（ｍｇ／ｍＬ）
結果を第１０表に示す。
2002028367.tif 000011
試験例１３
実施例７および１４〜１８で調製した製剤７および１４〜１８の各０．０８ｍＬにウシ胎児血清（ＦＢＳ）７．９２ｍＬを加えて混合し、試料液とした。混合直後（０時間）と３７℃で６〜１６８時間放置後にサンプリングし、各試料液０．５ｍＬをゲルろ過（Ｓｅｐｈａｒｏｓｅ　ＣＬ−４Ｂ、φ１０ｍｍ×２０ｃｍ、移動相：ＰＢＳ、試料添加量：２ｍＬ、フラクション採取量：約２ｍＬ）した。リポソーム画分とリポソームに内包されていない成分の画分を分離した。各フラクションのＦ−ＰＳを定量するために、蛍光マイクロプレートリーダーを使用して、励起波長４８５ｎｍ、蛍光波長５３０ｎｍでの蛍光強度を測定した。リポソームからのＦ−ＰＳ漏出量を、式（１１）で算出した。
Ｆ−ＰＳ漏出量（％）＝［Ｂ５／（Ａ５＋Ｂ５）］×１００　（１１）
Ａ５：リポソーム画分中のＦ−ＰＳ量（ｍｇ）
Ｂ５：リポソームに内包されていない成分のＦ−ＰＳ量（ｍｇ）
結果を第１１表に示す。
2002028367.tif 000012
第１１表は、製剤７および１４〜１８中のＦ−ＰＳがリポソームから経時的に漏出することを示したいる。すなわち、本発明の方法を用いて微粒子を脂質膜で被覆することにより、体内のターゲット部位に集積した後に脂質膜に内包された薬物などの微粒子を経時的に漏出することで、経時的な薬効の発現が可能である。
試験例１４
実施例１９〜２１で調製した製剤１９〜２１のゲルろ過を行った。リポソーム懸濁液０．５ｍＬを試料液とし、ゲルろ過カラム（Ｓｅｐｈａｒｏｓｅ　ＣＬ−４Ｂ、φ１０ｍｍ×２０ｃｍ、移動相：ＰＢＳ、試料添加量：０．５ｍＬ、フラクション採取量：約１．５ｍＬ）に添加した。リポソーム画分と遊離Ｇ−ＣＳＦ画分を分離し、それぞれ遠心エバポレーションにより濃縮した。濃縮したリポソーム画分には蒸留水を加え、全量を２ｍＬとした。このリポソーム懸濁液２００μＬに１０％のラウリル硫酸ナトリウムを含むｐＨ７の５０ｍｍｏｌ／Ｌリン酸緩衝液を５０μＬ、蒸留水を１５０μＬ加えて攪拌した。さらに２−プロパノール４００μＬを加えて攪拌し完全にリポソームを破壊した後、下記の移動相Ｉを８００μＬ加えて混和した。遠心分離（１００００×ｇ、５分間）を行い、上清をＨＰＬＣ分析した。濃縮した遊離Ｇ−ＣＳＦ画分には、２％プルロニックＦ１２７（シグマ製）、０．５％トリフルオロ酢酸（ＴＦＡ）を含む５０％アセトニトリル水溶液を加え、全量を５ｍＬとしＨＰＬＣ分析した。
カラム：ＹＭＣｐａｃｋ　ＯＤＳ−ＡＭ、φ６．０ｍｍ×１５ｃｍ
移動相：Ｉ　０．５％のＴＦＡを含む５０％アセトニトリル
ＩＩ　０．５％のＴＦＡを含む８０％アセトニトリル
分析開始後のＩＩ液の割合を、０〜５分は０％、５〜３５分で０％〜１００％に直線的に増加、３５〜４５分は１００％とした。
検出：２８０ｎｍ
分析温度：３０℃
流速：１ｍＬ／分
注入量：２００μＬ
各リポソームに内包されたＧ−ＣＳＦの内包率を、式（１２）で算出した。
内包率（％）＝Ａ６／（Ａ６＋Ｂ６）×１００　（１２）
Ａ６：リポソーム画分中のＧ−ＣＳＦ量（μｇ）
Ｂ６：遊離Ｇ−ＣＳＦ画分中のＧ−ＣＳＦ量（μｇ）
結果を第１２表に示す。
2002028367.tif 000013
第１２表は、製剤１９〜２１はゲル濾過で分離される遊離のＧ−ＣＳＦを含まないものであることを示している。
産業上の利用可能性
本発明により、安全、簡便かつ効率の良い脂質膜による微粒子の被覆が可能となった。
【図面の簡単な説明】
第１図は腫瘍へのＦ−ＰＳの移行量を示すものである。横軸は製剤投与後の時間（時間）を、縦軸は腫瘍内Ｆ−ＰＳ量を表す。
第２図は血漿中のＦＤの濃度を示すものである。横軸は製剤投与後の時間（時間）を、縦軸は血漿中のＦＤの濃度を表す。
第３図は血漿中のＦ−ＰＳの濃度を示すものである。横軸は製剤投与後の時間（時間）を、縦軸は血漿中のＦ−ＰＳの濃度を表す。
第４図は血漿中のＦ−ＰＳの濃度を示すものである。横軸は製剤投与後の時間（時間）を、縦軸は血漿中のＦ−ＰＳの濃度を表す。
第１〜４図に用いた符号は、以下の意味を表す。
第１図
−●−：製剤７投与群
−〇−：製剤ｆ投与群
第２図
−●−：製剤１投与群
−◇−：製剤ａ投与群
−△−：製剤ｂ投与群
第３図
−●−：製剤７投与群
−◇−：製剤８投与群
−◆−：製剤９投与群
−△−：製剤１０投与群
−▲−：製剤１１投与群
−□−：製剤１２投与群
−■−：製剤１３投与群
−＋−：製剤ｆ投与群
第４図
−●−：製剤７投与群
−＋−：製剤ｆ投与群
−◆−：製剤ｇ投与群
【図１】
2002028367.tif 000014
【図２】
2002028367.tif 000015
【図３】
2002028367.tif 000016
【図４】
2002028367.tif 000017
【国際調査報告】
2002028367.tif 000018
2002028367.tif 000019
2002028367.tif 000020
2002028367.tif 000021